(57)【特許請求の範囲】
【請求項１】
ポリピロール、ポリアニリン、ポリ３，４−エチレンジオキシチオフェンにポリ４−スチレンサルフォネートをドープしたＰＥＤＯＴ／ＰＳＳおよびパラフェニレンビニレンよりなる群から選ばれた少なくとも１種の導電性高分子の表面の一部または全部に対して、熱可塑性樹脂が被覆されてなる構造を有する導電性高分子繊維を含む布帛と、
該導電性高分子繊維の導電率を測定する導電率検出手段とを備えることを特徴とするセンサ。
【請求項２】
前記導電性高分子繊維の導電率が０．１〜６００Ｓ／ｃｍの範囲にあることを特徴とする請求項１記載のセンサ。
【請求項３】
前記導電性高分子繊維の導電率が１〜４５０Ｓ／ｃｍの範囲にあることを特徴とする請求項１記載のセンサ。
【請求項４】
前記熱可塑性樹脂は、ポリエチレンテレフタレート、ポリアクリロニトリル、およびポリメチルメタクリレートからなる群より選択される少なくとも１種であることを特徴とする請求項１〜３のいずれか１項に記載のセンサ。
【請求項５】
前記導電性高分子繊維は、芯鞘型、サイドバイサイド型または海島型の断面形状であることを特徴とする請求項１〜４のいずれか１項に記載のセンサ。
【請求項６】
前記熱可塑性樹脂は、多孔質体であることを特徴とする請求項１〜５のいずれか１項に記載のセンサ。
【請求項７】
ポリピロール、ポリアニリン、ポリ３，４−エチレンジオキシチオフェンにポリ４−スチレンサルフォネートをドープしたＰＥＤＯＴ／ＰＳＳおよびパラフェニレンビニレンよりなる群から選ばれた少なくとも１種の導電性高分子の表面の一部または全部に対して、熱可塑性樹脂が被覆されてなる構造を有する導電性高分子繊維を含む布帛と、
該導電性高分子繊維に電圧を付与する電圧印加手段とを備えることを特徴とするアクチュエータ。
【請求項８】
前記熱可塑性樹脂は、ポリエチレンテレフタレート、ポリアクリロニトリル、およびポリメチルメタクリレートからなる群より選択される少なくとも１種であることを特徴とする請求項７に記載のアクチュエータ。
【請求項９】
前記導電性高分子繊維は、芯鞘型、サイドバイサイド型または海島型の断面形状であることを特徴とする請求項７または８に記載のアクチュエータ。
【請求項１０】
請求項１〜６のいずれか１項に記載のセンサ及び／又は請求項７〜９に記載のアクチュエータを用いた車両用部品。
【発明の詳細な説明】
【技術分野】
【０００１】
本発明は、導電性を有する編物状または織物状のデバイス、例えば面圧測定、座標測定などの面状の位置情報を得るためのセンサのように、機械的な入力を電気や他のエネルギーに変換してセンシングすることのできる成分を含んだ布帛を用いたセンサ、およびその編物または織物が電気エネルギーを機械エネルギーに変換するアクチュエータに関する。
【背景技術】
【０００２】
従来、一般的に用いられている面状の圧力センサとして、ゴムにカーボン粒子を混練し、圧縮による抵抗変化を読み取る方式の他、機械式、空圧式の圧力計を応用する方法などがあるが、これらは概ねある程度の厚み、重さを持ち、また、評価したい面に追加で設置する必要がある。
【０００３】
これらに鑑み、軽量・省スペースでセンシングが可能になる圧電材料を用いたセンサの例として、例えば特許文献１記載の圧電性織物デバイスは、電気的な信号を用いて、上記課題に適用しようとなされたものである。しかしながら、得られる信号は、圧電材を用いているため、入力時の信号は発生するが、経時的に信号が得られないため、静的な情報を得ることができない。また、圧電性のフィルムから形成されているため、センシング要素数がそのフィルム幅で制限され、より詳細な面情報を得ることができない。
【０００４】
特許文献２には、導電性繊維を含む布地について記載されている。しかしながら、特許文献２は、センサおよびアクチュエータについて開示していない。
【特許文献１】特開２００２−２０３９９６
【特許文献２】特表２００５−５０３４９７
【発明の開示】
【発明が解決しようとする課題】
【０００５】
本発明では、上記の問題点を鑑みて、これらのセンサ要素について導電性繊維を用いる工夫をすることにより、布地自体に機能化できるため省スペースでありながらも、編物の目の細かさでセンシングができる、また、アクチュエートできるセンサ、アクチュエータ、及びかかるセンサ、アクチュエータを用いた車両用部品を得ることを課題としている。
【課題を解決するための手段】
【０００６】
導電性高分子繊維を含む布帛と、該導電性高分子繊維の導電率を測定する導電率検出手段とを備えるセンサであることを特徴とする。
【０００７】
導電性高分子繊維を含む布帛と、該導電性高分子繊維に電圧を付与する電圧印加手段とを備えるアクチュエータであることを特徴とする。
【０００８】
また本発明は、前記センサ及び／又は前記アクチュエータを車両用部品に用いることを特徴とする。
【発明の効果】
【０００９】
本発明のセンサによれば、効率的にセンシング機能を発揮することができる。
【００１０】
本発明のアクチュエータによれば、効率的にアクチュエート機能を発揮することができるとともに、センシング機能をあわせ持つことができる。
【００１１】
本発明の車両用部品によれば、従来の材料と置き換えることにより、センシング及び／又はアクチュエート機能を効率的に発揮することができる。
【発明を実施するための最良の形態】
【００１２】
（布帛）
本発明に係わる布帛は、繊維から成り、その繊維が導電性高分子繊維を含むことを特徴とする。ここで、布帛には織物及び編物が含まれる。
【００１３】
一般的な織物は、縦糸と横糸が直角に交わり、隣りの糸と密着して平面的に連なり、空間がない織地である（図１：平織、図２：綾織、図３：朱子織、図４：平織、斜視図）。本発明の意図するところは、この縦糸、横糸に導電性高分子繊維を含ませることで、繊維から成るしなやかさや風合いを損ねることなく、織物に対して上記の機能化を行なうところにある。したがって、センシング、アクチュエートを行なうために、導電性高分子繊維を所望の場所に含ませることにより、必要な情報を得ること、または動かすことが可能になる。
【００１４】
このときに本発明では、必要に応じて、導電性高分子繊維を縦糸のみ、縦横両方に含ませることはもちろん、斜め編みなどの追加や、必要な空間部を設けることにより、必要な密度の情報を得る動きを作り出すことができる。（図５：平織、斜視図、縦のみの例）また、導電性高分子繊維を必ずしも全面に使用する必要もなく、必要に応じて設置密度を設計することも可能である。（図６：平織、斜視図、密度の例）
上記のような織物の他、編物の形を取ることも可能である。編物とは一般に、一本、あるいは数本の糸がループを作り、そのループに次の糸を引っ掛け、新しいループを作ることを連続して作った編地である。一般的に横編機で編まれた編地をニット品（図７：平編み、８：ゴム編み）と呼び、丸編機、経編機で反物状に編まれたものをジャージと呼ぶ。この場合は、用いる１本の糸自体が複数本の糸からなる撚り糸を形成し、その撚り糸中の導電性高分子繊維の密度により、センシングの強度や、アクチュエート量を設計することができる。
【００１５】
さらにまた、本発明において繊維とは、溶融紡糸や湿式紡糸、エレクトロスピニングなどの方法で紡糸された繊維の他、フィルム切り出しなど、スリットしたものをいう。このときの繊維の径や幅は、１本あたり概ね数μｍから数百μｍ程度のものが、織物、編物を形成する上で、織り、編み易さ、織り、編んだ後の織り布、編物としての柔らかさ、生地としての扱い易さなどから好ましい。太さが数ｍｍに及ぶものでは、本発明のような機能を持つチューブ状のものも見受けられるが、これらの原理や製品を、編物、織物などに用いることができない。本発明の織物、編物センサ、アクチュエータでは、従来は難しかった編物、織物などにも、センシングやアクチュエート機能を付与できる。もちろん、数ｍｍの太さでは用いることができないような細い空間でのセンシング、アクチュエートも、本発明では可能である。
【００１６】
これらの繊維を数十本から数千本の束（バンドル状）にすることで、繊維としての扱いも容易になる。このとき、撚りがかかることも構わない。本発明では、このバンドル状の繊維を用いて、前記の織物、編物を形成する。
【００１７】
本発明で用いられる導電性高分子は、導電性を示す高分子であれば特に制限されることはないが、例えば、アセチレン系、複素５員環系（モンマーとして、ピロールの他、３−メチルピロール、３−エチルピロール、３−ドデシルピロールなどの３−アルキルピロール；３，４−ジメチルピロール、３−メチル−４−ドデシルピロールなどの３，４−ジアルキルピロール；Ｎ−メチルピロール、Ｎ−ドデシルピロールなどのＮ−アルキルピロール；Ｎ−メチル−３−メチルピロール、Ｎ−エチル−３−ドデシルピロールなどのＮ−アルキル−３−アルキルピロール；３−カルボキシピロールなどを重合して得られたピロール系高分子、チオフェン系高分子、イソチアナフテン系高分子など）、フェニレン系、アニリン系の各導電性高分子やこれらの共重合体などが挙げられる（図９：アセチレン系導電性高分子、図１０：ピロール系導電性高分子、図１１：チオフェン系導電性高分子、図１２：フェニレン系導電性高分子、１３：アニリン系導電性高分子）。
【００１８】
さらに導電性高分子において、その導電性にドーパントが劇的な効果をもたらす。ここで用いられるドーパントとしては、塩化物イオン、臭化物イオンなどのハロゲン化物イオン、過塩素酸イオン、テトラフルオロ硼酸イオン、六フッ化ヒ酸イオン、硫酸イオン、硝酸イオン、チオシアン酸イオン、六フッ化ケイ酸イオン、燐酸イオン、フェニル燐酸イオン、六フッ化燐酸イオンなどの燐酸系イオン、トリフルオロ酢酸イオン、トシレートイオン、エチルベンゼンスルホン酸イオン、ドデシルベンゼンスルホン酸イオンなどのアルキルベンゼンスルホン酸イオン、メチルスルホン酸イオン、エチルスルホン酸イオンなどのアルキルスルホン酸イオン、ポリアクリル酸イオン、ポリビニルスルホン酸イオン、ポリスチレンスルホン酸イオン、ポリ（２−アクリルアミド−２−メチルプロパンスルホン酸）イオンなどの高分子イオンのうち、少なくとも一種のイオンが使用される。ドーパントの添加量は、導電性に効果を与える量であれば特に制限はされないが、通常、導電性高分子１００質量部に対し、３〜５０質量部、好ましくは１０〜３０質量部の範囲である。
【００１９】
このような材料を用いることで、繊維の伸び縮み、圧縮による繊維間の接触点の増加などの原理により、この糸の抵抗値が代わることにより、センシングすることが可能になる（図１４）。
【００２０】
また、本材料の電気刺激に対し応答する挙動は、特開平１１−１５９４４３号公報にある刺激に応答するピロール系高分子を用いた材料の電気変形方法などで知られている。これを本発明のように、繊維化し、織物、編物状にすることにより、その織物、編物の変形を起こしたり、外周を固定した状態では、硬さ、触り心地の変化などを引き起こしたりすることも可能である。
【００２１】
上記のようなセンシングやアクチュエートの機能を得るための導電率の好ましい範囲は、通常、０．１〜６００Ｓ／ｃｍ程度のものを用いるのが、センシング性能、アクチュエート性能の観点から好ましい。これは、織物や編物とした際に、導電性高分子繊維は抵抗体として働くことになり、抵抗値が大きすぎると、アクチュエートやセンシングのための電流が流れにくくなり、また、小さくなりすぎると、消費電力が大きくなってしまうため、発熱が起こり、省エネの観点からも好ましくない。より好ましい範囲としては、１〜４５０Ｓ／ｃｍ、特に好ましくは１〜３００Ｓ／ｃｍ程度とすることで、より効率的にセンシングやアクチュエート機能を発現することができる。ここでいう導電率とは、ＪＩＳ  Ｋ  ７１９４（導電性プラスチックの４探針法による抵抗率試験方法）に準拠して求めた抵抗率の逆数をいう。
【００２２】
これらの性能を示す導電性高分子のうち、ポリピロール、ＰＥＤＯＴ（ポリ３，４−エチレンジオキシチオフェン）／ポリ４−スチレンサルフォネート（ＰＳＳ）、ポリアニリン、およびポリパラフェニレンビニレン（ＰＰＶ）よりなる群から選ばれた少なくとも１種を含んだ繊維とすることがより好ましい。さらにその中でも、繊維として得やすい材料としては、チオフェン系導電性高分子のＰＥＤＯＴにポリ４−スチレンサルフォネートＰＳＳをドープしたＰＥＤＯＴ／ＰＳＳ（Ｂａｙｅｒ社、Ｂａｙｔｒｏｎ  Ｐ（登録商標））や、フェニレン系のＰＰＶ、ピロール系のポリピロールなどが挙げられる。
【００２３】
これらの材料は、導電性高分子の中でも湿式紡糸やエレクトロスピニングなどの方法で、容易に繊維化することが可能であり、また、上記導電率を満たす材料として好ましい。
【００２４】
例えば、チオフェン系、ピロール系、アニリン系では、湿式紡糸による製造が可能で、例えば、ＰＥＤＯＴ／ＰＳＳの水分散液（Ｂａｙｅｒ社Ｂａｙｔｒｏｎ  Ｐ（登録商標））をアセトン中にシリンダーから押し出す（図１５）ことで、容易に導電性高分子繊維を得ることができる。
【００２５】
図１５は、本発明に係わる湿式紡糸装置の模式図である。図１５に示される湿式紡糸装置２０おいて、例えば、ＰＥＤＯＴ／ＰＳＳの水分散液（Ｂａｙｅｒ社Ｂａｙｔｒｏｎ  Ｐ（登録））を湿式紡糸用口金２１から押し出し、押し出された繊維の前駆体１０をアセトンなどの溶媒が入った湿式紡糸溶媒槽２２を通過させ、繊維送り器２３を経て、繊維巻き取り器２４で巻き取って導電性高分子繊維を得る。
【００２６】
一方、フェニレン系では、ポリパラフェニレン、ポリパラフェニレンビニレン、ポリフルオレンなど、ベンゼン環上のπ結合とそれに繋がる直鎖上のπ結合を利用して導電するタイプで、これらの導電性高分子は、エレクトロスピニング法（図１６）により、繊維化することが可能である。
【００２７】
図１６は、本発明に係わるエレクトロスピニング装置の模式図である。図１６に示されるエレクトロスピニング装置３０において、シリンダー３１のシリンダー針３２の針先と、シリンダー３１の下方に設置された絶縁材（土台）３４上に載置された電極３３との間に、電線３６を介して電圧印加装置３５が設けられている。例えば、ポリパラフェニレンなどのフェニレン系材料とメタノールなどのアルコールを混合して、紡糸用原液を調製する。電圧を印加しながら、調製した原液をシリンダー３１のシリンダー針３２の針先から電極３３に向けて押し出す。この方法により、繊維前駆体１０が電極３３上に析出する。得られた繊維前駆体を真空乾燥などの公知の方法で乾燥して、繊維を得る。
【００２８】
このような工程を採用することにより、編物を形成する導電性高分子繊維を容易に製造することが可能になる。
【００２９】
次に、これらの織物、編物が、他の高分子によって被覆されていることも好ましい。織物、編物にした後に、被覆することにより、織物、編物の強度、耐久性を向上し、また、安定したセンシング、及びアクチュエート挙動をもたらすことが可能となるからである。被覆量については、上記性能を阻害しない範囲で可能であるが、導電性高分子繊維の断面積に対して、１０〜８０％程度の断面積を被覆材料が占めるのが好ましく、より好ましくは３０〜５０％程度である。
【００３０】
上記の性能を得るための別の手段としては、繊維を得る段階、もしくは繊維化後の織り、編みの前段階で、導電性高分子繊維を他の高分子と組み合わせてなる芯鞘型、サイドバイサイド型、海島型の断面形状とすることもまた好ましい。一般的な繊維材料においては、図１７に示すような、均一な材料でできているものや、断面で見て芯鞘構造のようなもの（図１８）、サイドバイサイド構造のようなもの（図１９）、海島（多芯）構造のようなもの（図２０）、断面が円形ではない変形断面形状（図２１、２２）、中空構造（図２３）などがある。これらは繊維の機能化の一つの手段として、繊維自体が自然によじれた形状にして風合いを変える、繊維表面積を大きくして軽量化・断熱性を狙うなどに用いられる。
【００３１】
本発明で意図するところは、このような繊維の静的特性を変化させるための工夫のみならず、センシング、及びアクチュエートなどの機能を狙って、繊維構造の工夫と材料の工夫を組合せることによって、上記機能を実現するところにある。したがって、所望の方向からのセンシング機能を得るために、他の材料を表面層に被覆または、積層することで、変形方向を制限することが行なわれる。これは積層されることにより、動きが阻害される面が発生し、それにより、繊維形状としてマクロに見た場合には、ある方向に対し、センシング及び／又はアクチュエートの指向性を持つことになる。（図２４）
あらかじめ表面層の一部または全部に対し、他の高分子と組合せこのような形状とすることで、接触部分の制御や、繊維の強度を上げることができる。ここでいう表面層の一部とは、これらの導電性高分子を芯とした繊維体の表面に、他の材料からなる積層体を形成することのうち、前記導電性高分子の表面すべてを覆うことがない状態をいう。その積層時の断面形状は、例えば図２５に示すようなものが挙げられる。円形以外でも、異形断面形状としては、扁平断面、中空断面、三角形やＹ型などの繊維形態や、繊維表面に微細な凹凸や筋を有する繊維形態などを採用することができる。図２５に示される断面形状では、ハッチングの種類により材質が異なることを示すが、面積の大小を問わず、２種類の材質で組み合わされていれば、本機能を発現させることができる。
【００３２】
この他、積層構造をサイドバイサイド型とすることも好適である。ここでいうサイドバイサイドとは、上記積層型の中でも断面積のうち、導電性の機能部分と拘束層になる表面層部分が約５０％ずつであるものをいう。特にこの分量とすることで、アクチュエーション機能が得られることはもちろん、本機能を持たせた繊維としての繊維自体の強度も向上する。これらの積層には、例えば湿式紡糸の工程に連続で積層樹脂層を塗布する部分を設けた図２６のような装置を用いる。この塗布工程で、導電性部分とは異なる材料種の層を塗布することで、本発明に用いる導電性高分子繊維を得ることができる。
【００３３】
図２６は、本発明に係わる湿式紡糸装置にコーティング工程を設けた装置の模式図である。図２６に示される湿式紡糸装置２０おいて、紡糸原液を湿式紡糸用口金２１から押し出し、押し出された繊維前駆体１０を、アセトンなどの溶媒が入った湿式紡糸溶媒槽２２を通過させる。該前駆体１０は、該溶媒槽２２を通過した後、繊維送り器２３を経て、塗布乾燥装置２５で樹脂材料などを塗布、乾燥させた後、繊維１１を得て、繊維巻き取り器２４で巻き取られる。
【００３４】
一方、これらのサイドバイサイド型の他にも、繊維の内径断面の一部が上記２種と異なる材料を貫通させた構造を持つことでも、導電性高分子繊維として用いることが可能である。ここでいう、繊維の内径断面の一部とは、図２７〜２９に示すように、繊維断面を見た際に、上記駆動部分となる材料、もしくは、駆動しない材料のどちらかが表面すべてを覆っている形状で、且つ、その表面を覆っていない方の成分が、断面の芯部に含まれる状態を示す。この形状とすることで、芯部に導電成分を用いた場合では、繊維自体の表面の耐久性は、その他の材料によることになり、エラストマーのような一般的な樹脂材料などを用いる場合には、概ね向上する。
【００３５】
また、特に導電成分を鞘部に用いる場合では、表面に導電部分が現れることになり、導通して使用する際に、接点の接触を得やすい状態で得ることができる。
【００３６】
これらの構造のなかでも、芯鞘型とすることが好ましい。ここでいう芯鞘型とは、断面積に対する芯鞘面積比が５０％ずつに近いときのことを示し、これも繊維の強度・駆動のバランスを考えた際には、機能を一番良く発現することが出きる。ここで芯は１本に限らず、多芯（海島構造）でも同様の効果が得られる。これらの芯鞘型導電性高分子繊維は、例えば湿式紡糸や電界重合で得られた芯部の導電性繊維に、連続工程で鞘成分として導電性高分子ではない樹脂成分を主成分とする被覆材を塗布することにより製造される。工程は図３０のようになり、その乾燥工程の時間・温度を調整することで表面に残る樹脂量を調節することが可能であるため、さまざまな乾燥条件により、異なる断面形状のものを得ることができる。また、別の手法としては、湿式紡糸の場合に芯鞘型用の吐出口金を用いることで、一回の液相からの引上げで芯鞘型繊維を作製することも可能である。
【００３７】
図３０は、本発明に係わる湿式紡糸装置にコーティング工程を設けた装置の模式図である。図３０に示される湿式紡糸装置２０おいて、紡糸原液を湿式紡糸用口金２１から押し出し、繊維前駆体１０を、アセトンなどの溶媒が入った湿式紡糸溶媒槽２２を通過させる。該前駆体１０は、該溶媒槽２２を通過した後、繊維送り器２３を経て、ポリエステルエマルジョンなどが含まれるコーティング槽２６に送られる。該エマルジョンを浸漬した繊維を繊維送り器２３で乾燥装置２７に送って乾燥させた後、繊維１１を得て、繊維巻き取り器２４で巻き取る。
【００３８】
これらの導電性高分子繊維の表面層の一部または全部、内径断面の一部を構成する材料には、樹脂材料を用いること、さらに該樹脂材料は熱可塑性樹脂であることが好ましい。これは、導電成分として、主に高分子材料を用いることもあり、より似た材料と組み合わせることで、導電性高分子の動きをできるだけ阻害することなく、繊維形状であることが可能になる。さらには、これを熱可塑性樹脂とすることで、その後、製品化して用いる際に、容易にその所望の形状にして用いることが可能になる。
【００３９】
これらの被覆、積層、芯鞘、海島成分に用いる樹脂には、ナイロン６，ナイロン６６などのポリアミド、ポリエチレンテレフタレート、共重合成分を含むポリエチレンテレフタレート、ポリブチレンテレフタレート、ポリアクリロニトリルなどを単独あるいは混合したものを用いることもできる。また、これらの他にも、エラストマーからなることも好ましい。エラストマーを用いることで、上記の高分子よりも変形、回復をより阻害しない。適当なエラストマーとしては、ポリシロキサン類を用いることが、大きな変形を得る上でより好適である。この他に、室温においてガラス状態で存在するポリメタクリレート、ポリクロロアクリレートまたはポリスチレン誘導体や、室温において液晶状態で存在する好ましいエラストマーは、ポリアクリレート、ポリシロキサンまたはポリホスファゼンを含むもの、およびこれらからなるコポリマーが挙げられる。また、好ましいメソゲン基は、メソゲンユニットの長軸に、例えば、１５個までの鎖構成員を有するアルキル、アルコキシおよびオキサアルキル基を含むものが挙げられる。エラストマーは、通常の高分子の合成と同様に、例えば単純なランダム共重合、あるいは多官能性架橋剤分子とのランダムポリマー類似付加反応により合成される。
【００４０】
この他、被覆や積層、芯鞘、海島成分に用いた他の高分子が、多孔質体を形成することも好ましい。多孔質体を用いることで、特開平１１−１５９４４３号公報にある刺激に応答するピロール系高分子を用いた材料の電気変形方法などに示されるような、導電性高分子の電気刺激変形のメカニズムであるところの、水分子の吸脱着を容易にし、アクチュエート量やセンシングに対する応答速度を向上することができる。ここで形成される多孔質体の空隙率は大きいほど好ましいが、実際に応答速度を上げ、且つ強度、耐久性を上げるための見地から、３０〜７０％程度が好ましい。
【００４１】
（センサ）
本発明のセンサにおいて、布帛の導電率の検出を行う単位ごとに端子を設置することが好ましい。すなわち、端子は縦糸間、または横糸間に設ける。このように検出用端子を設置することにより、センシングを効率的に行うことができる。この場合、検出用の端子を一つのバンドルに取り付けることが好ましい。
【００４２】
（アクチュエータ）
本発明のアクチュエータにおいて、布帛の伸縮の検出行う単位ごとの端子または検出および駆動を行なう単位ごとの電圧印加などの端子を設置することが好ましい。すなわち、端子は縦糸間、または横糸間に設ける。このように駆動用端子を設置することにより、効率的にアクチュエートを行わせることができる。また、検出及び駆動用端子を設置することにより、センシングに基づいてアクチュエートを効率的に行わせることができる。この場合、例えば検出用の端子を一のバンドルに取り付け、駆動用の端子を一のバンドルに直近するまたは近傍の同方向に配列したバンドルに取り付けることにより行う。
【００４３】
（車両用部品）
本発明の布帛を用いたセンサや本発明の布帛を用いたアクチュエータのように、ここで得られた導電性高分子繊維からなる織物や編物を車両に用いられる繊維材料と置換することで、車両から乗員へ信号を伝達する手段や、繊維の動きにより乗り心地を改善する手段に用いるのは好適である。
【００４４】
シートに用いた例では、座面圧測定により、乗員の姿勢や体重などを検知し、アクチュエータとしてフィードバックをかけることで乗り心地を改善したり、エアバックなどの作動位置を設定したりすることに用いることができる。
【００４５】
また、アクチュエート機能を中心に用いることで、シート、ステアリング、シフトノブ、内装壁面などから、運転手や乗員への情報伝達手段として用いることもできる。
【００４６】
これら車両への適用の他にも、病院や介護施設などで、ベッドのシーツとして用いることで、応力の掛かっている位置の検知や寝返り補助などに用いたり、衣類状にして、応力がかかっているところを検出し、通気量を変化させるための変形を導くことに、用いたりすることも有効である。
【実施例】
【００４７】
以下に、本発明を実施例に基づいてさらに具体的に説明する。
【００４８】
（実施例１）
湿式紡糸法を利用し、溶媒相にアセトン（和光化学製：０１９−００３５３）を用い、一度濾過した導電性高分子ＰＥＤＯＴ／ＰＳＳの水分散液（スタルク製Ｂａｙｔｒｏｎ  Ｐ（登録商標））をマイクロシリンジ（伊藤製作所製、ＭＳ−ＧＬＬ１００、針部内径２６０μｍ）から２μＬ／ｍｉｎ．の速度で押し出すことによって、直径約１０μｍの導電性高分子繊維を得た。得られた導電性高分子繊維の導電率をＪＩＳ  Ｋ  ７１９４（導電性プラスチックの４探針法による抵抗率試験方法）に準拠して測定し、得られた抵抗率（Ω・ｃｍ）の逆数（Ｓ／ｃｍ）として算出したところ、約１Ｓ／ｃｍとなった。
【００４９】
得られた導電性高分子繊維を長さ５０ｍｍ毎に揃え、５０００本毎のバンドルとした。
【００５０】
このバンドル表面に、水系ポリエステルエマルジョン（日本ＮＳＣ社製、ＡＡ−６４）を表面に塗布し、２５℃で２４時間乾燥させた。得られたバンドルの太さは約１ｍｍとなった。
【００５１】
この被覆したバンドルを４０本用意し、縦糸２０本、横糸２０本の織物を形成した。得られた織物は、中央のおよそ４０ｍｍ角が織物状を成していた。
【００５２】
（実施例２）
実施例１と同様に被覆したバンドルを形成し、縦糸のみに用いた。横糸には、ポリエチレンテレフタレート製繊維（直径１５μｍ、カネボウ合繊製）、５０００本からなるバンドルを用い、織物を得た。
【００５３】
（実施例３）
芯鞘型湿式紡糸器の口金の芯部からはＮ，Ｎ−ジメチルアセトアミド（ＤＭＡＣ）を溶媒とするアクリロニトリル溶液（樹脂濃度２５％）、鞘部からはＰＥＤＯＴ／ＰＳＳをそれぞれ０．２ｍＬ／ｍｉｎ．の速度でＤＭＡＣ（濃度８５％）中に同時に吐出させ、芯鞘型繊維（直径１５μｍ、鞘部量約３０％、鞘部空隙率約３０％）を得た。
【００５４】
得られた繊維をバンドル化、織物化した。
【００５５】
（実施例４）
実施例３と同様に、サイドバイサイド型湿式紡糸器の口金の一方からはＮ，Ｎ−ジメチルアセトアミド（ＤＭＡＣ）を溶媒とするアクリロニトリル溶液（樹脂濃度２５％）、もう一方からはＰＥＤＯＴ／ＰＳＳをそれぞれ０．２ｍＬ／ｍｉｎ．の速度でＤＭＡＣ（濃度８５％）中に同時に吐出させ、サイドバイサイド型繊維（直径１５μｍ）を得た。
【００５６】
得られた繊維をバンドル化し、縦糸に用いて織物化した。
【００５７】
（実施例５）
実施例１と同様の条件で導電性高分子繊維を得た。長繊維状態のままバンドル化し、そこから連続工程で水系アクリルエマルジョン（日本ＮＳＣ社、ＡＡ−６４）を最終繊維径が１５μｍになる様に塗布し、２５℃で２４時間乾燥させた。
【００５８】
バンドル状繊維を縦糸に用いて織物化した。
【００５９】
（実施例６）
実施例１と同様の条件で導電性高分子繊維を得た。このバンドル表面に、発泡材として熱分解型の炭酸水素ナトリウムを約１０質量％混入した水系ポリエステルエマルジョン（日本ＮＳＣ社製、ＡＡ−６４）を表面に塗布し、５０℃環境下で緩やかに発泡させつつ２４時間乾燥させた。得られたバンドルの表面は多孔質状（空隙率約５０％）になり、太さは約１ｍｍのバンドルとなった。
【００６０】
（実施例７）
実施例１と同様の条件で導電性高分子繊維を得た。この繊維をバンドル化したが被覆せず、縦糸のみに用いて織物化した。
【００６１】
（実施例８）
実施例１と同様の湿式紡糸法で、針部内径３００μｍ、押し出し速度を５μＬ／ｍｉｎ．として、直径約１０μｍの導電性高分子繊維を得た。得られた導電性高分子繊維の導電率は約０．１Ｓ／ｃｍであった。
【００６２】
この繊維をバンドル状にして、実施例１と同様に織物化して評価に用いた。
【００６３】
（実施例９）
導電成分として、銀コロイド水分散液（三井金属鉱業製パストラン）をＰＥＤＯＴ／ＰＳＳ水分散液に５質量％添加した以外は、実施例１と同様に導電性高分子繊維を得た。得られた導電性高分子繊維の導電率は約１０Ｓ／ｃｍであった。
【００６４】
この繊維をバンドル状にして、織物化し評価に用いた。
【００６５】
（実施例１０）
導電成分として、銀コロイド水分散液（三井金属鉱業製パストラン）をＰＥＤＯＴ／ＰＳＳ水分散液に１０質量％添加した以外は、実施例１と同様に導電性高分子繊維を得た。得られた導電性高分子繊維の導電率は約１００Ｓ／ｃｍであった。
【００６６】
この繊維をバンドル状にして、織物化し評価に用いた。
【００６７】
（実施例１１）
導電性高分子としてポリピロール５％水溶液（アルドリッチ製）を用いた以外は、実施例１と同様の湿式紡糸法、被覆法で、繊維、バンドルを得た。得られた導電性高分子繊維の導電率は約１０Ｓ／ｃｍであった。
【００６８】
この繊維をバンドル状にして、縦糸に用いて織物化し評価に用いた。
【００６９】
（実施例１２）
ピロール０．４ｇおよび過塩素酸テトラエチルアンモニウム１．１５ｇを、ｌ  ｖｏｌ％の水を含む炭酸プロピレンに溶かして１００ｍＬとし、正極に白金板（長さ１００ｍｍ、幅１００ｍｍ、厚さ０．１ｍｍ）、負極にアルミ箔（長さ２００ｍｍ、幅５０ｍｍ、厚さ０．０１ｍｍ）を用いた電解重合セルに、上記溶液を入れた。
【００７０】
電解重合セルを低温恒温槽中に３０分放置後、ポテンショスタットから一定電流１．２５ｍＡ（電流密度０．１２５ｍＡ／ｃｍ２）を１２時間印加し、電解重合を行った。重合温度は−２０℃であった。
【００７１】
得られたポリピロールフィルムを白金板上から剥がし、炭酸プロピレン中で約１時間洗浄、さらに、フィルムを１日真空乾燥し、これを長さ５０ｍｍ、幅１ｍｍに切断して導電性高分子繊維として用いた。このフィルムの導電率は約１００Ｓ／ｃｍであった。
【００７２】
切り出した繊維を、縦糸に用いて織物を形成し、評価に用いた。
【００７３】
（実施例１３）
導電性高分子としてポリアニリン５％水溶液（アルドリッチ製）を用いた以外は、実施例１と同様の湿式紡糸法、被覆法で、繊維、バンドルを得た。得られた導電性高分子繊維の導電率は約１０Ｓ／ｃｍであった。
【００７４】
この繊維をバンドル状にして、縦糸に用いて織物化し評価に用いた。
【００７５】
（実施例１４）
エレクトロスピニング法で繊維を作製する。パラキシレンテトラヒドロチオフェニウムクロライドの２．５％水溶液にメタノールを５０ｖｏｌ．％となる様に添加して原液を得た。これを内径３４０μｍの針先から電圧５ｋＶを印加して、針先より２０ｃｍ下のアルミホイル基板上に、前駆体繊維を析出させた。得られた前駆体繊維を、２５０℃で２４時間真空乾燥を行い、得られたナノファイバー（直径約１０ｎｍ）を撚り糸とし、直径約１０μｍの繊維を得た。得られた導電性高分子繊維の導電率は約１０Ｓ／ｃｍであった。
【００７６】
この繊維をさらに束ねてバンドル化した後、水系ポリエステルエマルジョン（日本ＮＳＣ社製、ＡＡ−６４）を表面に塗布し、２５℃で２４時間乾燥させた。このように繊維をバンドル状にして、織物化し評価に用いた。
【００７７】
（実施例１５）
実施例３と同様にして得た導電性高分子繊維を長い状態のままバンドル化して、連続工程で被覆を行なった。得られた繊維をジャージ状に編み物化した。
【００７８】
この編み物の両端部を切り取った４０ｍｍ角の布状物を評価に用いた。なお、電極はこの端部のバンドル毎に設置した。
【００７９】
（実施例１６）
実施例１の織物を車両のステアリングに巻きつけ（図３１）、１０Ｈｚ、５Ｖで通電を行ったところ、運転者は通電時に振動感触を感じとることができた。また、握る場所を変えるごとに、電流値変化を観測することができた。これらのことから、導電性高分子繊維からなる織物は、センシング機能とアクチュエート機能を併せ持つことが認められた。
【００８０】
（実施例１７）
実施例１の織物を車両のシート座面に用い（図３２）、電流値測定を行なったところ、運転中の臀部の動きに合わせて、電流値変化を測定することができた。また、入力の大きかった部分のセンシングに用いていなかったバンドルに５Ｖの電圧を印加することで、臀部に対して入力を行なうことができた。
【００８１】
（実施例１８）
実施例１２と同様にポリピロールフィルムを得て、真空乾燥を行った。その後、常圧下で、塩酸蒸気に３０秒さらしたポリピロールフィルムを、これを長さ５０ｍｍ、幅１ｍｍに切断して導電性高分子繊維として用いた。このフィルムの導電率は約４５０Ｓ／ｃｍであった。
【００８２】
切り出した繊維を、縦糸に用い織物を形成し、評価に用いた。
【００８３】
（実施例１９）
実施例１２と同様にポリピロールフィルムを得て、真空乾燥を行った。その後、常圧下で、塩酸蒸気に６０秒さらしたポリピロールフィルムを、これを長さ５０ｍｍ、幅１ｍｍに切断して導電性高分子繊維として用いた。このフィルムの導電率は約６００Ｓ／ｃｍであった。
【００８４】
切り出した繊維を、縦糸に用い織物を形成し、評価に用いた。
【００８５】
（比較例１）
ＰＥＴ長繊維（繊維径１５μｍ、カネボウ合繊製）、５０００本を用いてバンドルと形成し、縦糸、横糸として織物を形成し、比較例として用いた。
【００８６】
（比較例２）
圧電性を持つＰＶＤＦフィルム（クレハ製ＫＦピエゾフィルム、厚さ１００μｍ）を長さ５０ｍｍ、幅１ｍｍに切り出し、縦糸に用いて織物を形成し、比較例として用いた。電極がフィルム両面に設定されているので、電極は端部の片面ずつ設置した。
【００８７】
（評価試験）
実施例及１〜１７及び比較例１〜２で得られた織物、編物を４０ｍｍ角で用意した。用いた導電性高分子繊維のバンドルの両端に直径０．０２５ｍｍの銅線（ニラコ製ＣＵ−１１１０８６）を導電ペースト（藤倉化成製Ｄ−５００）でつなぎ、サンプルの外周部を固定し、以下の試験を行った。（図３３：評価サンプル準備）
（評価試験１）
センシング性能試験１：圧子スライド試験
直径５ｍｍの先端部が円形の圧子を用いてサンプルに対して、０．３Ｎの力で押し付ける（図３４）。１０秒間で３０ｍｍスライド（図３５：圧子の動き  スライド試験）させ、各バンドルの電流値の計時変化を測定する。
【００８８】
（評価試験２）
センシング性能試験２：圧子ピストンスライド試験
評価試験１と同様の治具、条件に加え、圧子を０．５Ｈｚの正弦波で上下動させながらスライドさせる（図３６）。
【００８９】
評価試験１と評価試験２の結果については、評価試験１の結果と評価試験２の結果の差の有無で表す。
【００９０】
（評価試験３）
アクチュエート性能試験
サンプル中央部に圧子を０．３Ｎで押し付ける。５Ｖの電圧印加に対して、発生する応力はロードセル（共和電業製ＬＴＳ−５００ＧＡ）を用いて測定する（図３７)。測定結果を発生応力で表した。
【００９１】
評価する材料の条件を表１に、得られた評価結果を表２に示す。
【００９２】
【表１】
0005135757.tif 000002
【００９３】
【表２】
0005135757.tif 000003
【００９４】
また、評価試験の結果の一例を図３８〜４９に示す。中央部の３０ｍｍ角エリアのうち、横糸５本、縦糸５本の電流センシング波形を図示する。評価試験１について、実施例１の結果を図３８（横糸）、３９（縦糸）に、比較例１を図４０（横糸）、４１（縦糸）、比較例２の結果を図４２（横糸）、４３（縦糸）に示す。評価試験２について、実施例１の結果を図４４（横糸）、４５（縦糸）に、比較例１を図４６（横糸）、４７（縦糸）、比較例２の結果を図４８（横糸）、４９（縦糸）に示す。
【００９５】
表１中の評価試験１と２の差とは、図３８〜４９で示すように試験結果のピークが、明確に現れているか否かを示している。差の大小とは、大が明確に出ているもの（図５０の実施例１）、小はピークがあるものの、導電率が引くいため、ピークの高さが小さくなった為に判別し難くなったものや、導電率が高すぎるために繊維の接触による抵抗変化が見られ難くなりピークの高さが小さくなったもの（図５０の実施例１９や実施例８）をいう。
【００９６】
その結果、比較例２では、センシングできてはいるものの、評価試験１のような静的な経時変化と、評価試験３のような動的な変化とで似た信号波形が得られてしまい、区別が付き難い。それに対し、実施例１では、双方の試験で別々の信号が得られ、状況を把握することができている。
【００９７】
これらの実施の結果、比較例との比較で、新たなセンシング機能とアクチュエート機能を合せ持つ繊維を用いた布帛を得ることができた。
【図面の簡単な説明】
【００９８】
【図１】織物の形状例を示す模式図である。
【図２】織物の形状例を示す模式図である。
【図３】織物の形状例を示す模式図である。
【図４】織物の形状例を示す斜視図である。
【図５】織物の形状例を示す斜視図である。
【図６】織物の形状例を示す斜視図である。
【図７】編物の形状例を示す模式図である。
【図８】編物の形状例を示す模式図である。
【図９】アセチレン系導電性高分子の化学式の一例である。
【図１０】ピロール系導電性高分子の化学式の一例である。
【図１１】チオフェン系導電性高分子の化学式の一例である。
【図１２】フェニレン系導電性高分子の化学式の一例である。
【図１３】アニリン系導電性高分子の化学式の一例である。
【図１４】繊維、繊維の束、繊維間の接触点の増加の例について説明する図面である。
【図１５】湿式紡糸装置の模式図である。
【図１６】エレクトロスピニング装置の模式図である。
【図１７】単一成分からなる繊維の形状例を示す模式図である。
【図１８】芯鞘型繊維の形状例を示す模式図である。
【図１９】サイドバイサイド型繊維の形状例を示す模式図である。
【図２０】海島型繊維の形状例を示す模式図である。
【図２１】異型（三角）断面繊維の形状例を示す模式図である。
【図２２】異型（星形）断面繊維の形状例を示す模式図である。
【図２３】中空繊維の形状例を示す模式図である。
【図２４】センシング性能に異方性を持たせた繊維の断面模式図である。
【図２５】表面層の１部が異なる材料で形成された導電性高分子繊維の断面形状を示す断面模式図である。
【図２６】湿式紡糸装置に塗布工程を設けた装置の模式図である。
【図２７】内径断面の１部が異なる材料で形成された導電性高分子繊維の断面形状を示す断面模式図である。
【図２８】内径断面の１部が異なる材料で形成された導電性高分子繊維の断面形状を示す断面模式図である。
【図２９】内径断面の１部が異なる材料で形成された導電性高分子繊維の断面形状を示す断面模式図である。
【図３０】湿式紡糸装置にコーティング工程を設けた装置の模式図である。
【図３１】ステアリングに本発明の織物を設置した概略図である。
【図３２】シートに本発明の織物を設置した概略図である。
【図３３】本発明に係わる評価方法の概略図である。
【図３４】本発明に係わる評価方法の概略図である。
【図３５】本発明に係わる評価方法の概略図である。
【図３６】本発明に係わる評価方法の概略図である。
【図３７】本発明に係わる評価方法の概略図である。
【図３８】実施例１の評価結果の概略図である。
【図３９】実施例１の評価結果の概略図である。
【図４０】比較例１の評価結果の概略図である。
【図４１】比較例１の評価結果の概略図である。
【図４２】比較例２の評価結果の概略図である。
【図４３】比較例２の評価結果の概略図である。
【図４４】実施例１の評価結果の概略図である。
【図４５】実施例１の評価結果の概略図である。
【図４６】比較例１の評価結果の概略図である。
【図４７】比較例１の評価結果の概略図である。
【図４８】比較例２の評価結果の概略図である。
【図４９】比較例２の評価結果の概略図である。
【図５０】実施例１，８および１９のピークの比較を示す図面である。
【符号の説明】
【００９９】
１    従来品の繊維
２ａ  芯鞘繊維の鞘成分
２ｂ  芯鞘繊維の芯成分
３ａ  サイドバイサイド型繊維の１成分
３ｂ  サイドバイサイド型繊維の３ａと異なる材料からなる成分
４ａ  海島型繊維の海成分
４ｂ  海島型繊維の島成分
５ａ  中空繊維の繊維成分
５ｂ  中空繊維の中空部
２０  湿式紡糸装置
２１  湿式紡糸用口金
２２  湿式紡糸溶媒槽
２３  繊維送り器
２４  繊維巻き取り器
２５  塗布乾燥装置
２６  コーティング槽
２７  乾燥装置
３０  エレクトロスピニング装置
３１  シリンダー
３２  シリンダー針
３３  電極
３４  絶縁材（土台）
３５  電圧印加装置
３６  電線。
【図１】
0005135757.tif 000004
【図２】
0005135757.tif 000005
【図３】
0005135757.tif 000006
【図４】
0005135757.tif 000007
【図５】
0005135757.tif 000008
【図６】
0005135757.tif 000009
【図７】
0005135757.tif 000010
【図８】
0005135757.tif 000011
【図９】
0005135757.tif 000012
【図１０】
0005135757.tif 000013
【図１１】
0005135757.tif 000014
【図１２】
0005135757.tif 000015
【図１３】
0005135757.tif 000016
【図１４】
0005135757.tif 000017
【図１５】
0005135757.tif 000018
【図１６】
0005135757.tif 000019
【図１７】
0005135757.tif 000020
【図１８】
0005135757.tif 000021
【図１９】
0005135757.tif 000022
【図２０】
0005135757.tif 000023
【図２１】
0005135757.tif 000024
【図２２】
0005135757.tif 000025
【図２３】
0005135757.tif 000026
【図２４】
0005135757.tif 000027
【図２５】
0005135757.tif 000028
【図２６】
0005135757.tif 000029
【図２７】
0005135757.tif 000030
【図２８】
0005135757.tif 000031
【図２９】
0005135757.tif 000032
【図３０】
0005135757.tif 000033
【図３１】
0005135757.tif 000034
【図３２】
0005135757.tif 000035
【図３３】
0005135757.tif 000036
【図３４】
0005135757.tif 000037
【図３５】
0005135757.tif 000038
【図３６】
0005135757.tif 000039
【図３７】
0005135757.tif 000040
【図３８】
0005135757.tif 000041
【図３９】
0005135757.tif 000042
【図４０】
0005135757.tif 000043
【図４１】
0005135757.tif 000044
【図４２】
0005135757.tif 000045
【図４３】
0005135757.tif 000046
【図４４】
0005135757.tif 000047
【図４５】
0005135757.tif 000048
【図４６】
0005135757.tif 000049
【図４７】
0005135757.tif 000050
【図４８】
0005135757.tif 000051
【図４９】
0005135757.tif 000052
【図５０】
0005135757.tif 000053